(57)【要約】      （修正有）【課題】柔軟性に優れた側地を提供する。【解決手段】単繊維繊度０．５ｄｔｅｘ以下、フィラメント数１００本以上、総繊度５０ｄｔｅｘ以下のマルチフィラメントを用いて織物を得て側地とする。前記マルチフィラメントは長繊維であることが肝要であり、ポリエステル系ポリマーで形成されることが好ましい。【選択図】図１
0003197820.tif 000002
【実用新案登録請求の範囲】
【請求項１】
単繊維繊度０．５ｄｔｅｘ以下、フィラメント数１００本以上、総繊度５０ｄｔｅｘ以下のマルチフィラメントを含む織物で構成されることを特徴とする側地。
【請求項２】
前記織物が前記マルチフィラメントのみからなる、請求項１に記載の側地。
【請求項３】
前記マルチフィラメントがポリエステルからなる、請求項１または請求項２に記載の側地。
【請求項４】
前記織物において、下記式に定義するカバーファクターＣＦが１２００以上である、請求項１〜３のいずれかに記載の側地。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆ
は緯糸総繊度（ｄｔｅｘ）、ＭＷｆは緯糸織密度（本／２．５４ｃｍ）である。］
【請求項５】
前記織物に吸水加工および／またはカレンダー加工が施されてなる、請求項１〜４のいずれかに記載の側地。
【請求項６】
側地が布団側地である、請求項１〜５のいずれかに記載の側地。
【考案の詳細な説明】
【技術分野】
【０００１】
本考案は、柔軟性に優れた側地に関する。
【背景技術】
【０００２】
従来、ダウンジャケット、中綿入りジャケット、防寒服、寝袋、中綿入りふとん、羽毛ふとんなど、側地と中材（中綿、ダウンなど）とで構成される繊維製品が広く使用されている。そして、前記側地としては、中材がもれないようにするため低通気度織物が用いられることが一般的である（例えば、特許文献１参照）。
しかしながら、低通気度織物では柔軟性に劣るという問題があった。
【先行技術文献】
【特許文献】
【０００３】
【特許文献１】特開２０１２−１２７３９号公報
【考案の概要】
【考案が解決しようとする課題】
【０００４】
本考案は上記の背景に鑑みなされたものであり、その目的は、柔軟性に優れた側地を提供することにある。
【課題を解決するための手段】
【０００５】
本考案者らは、上記目的を達成するため鋭意検討した結果、単繊維繊度が小さく、かつフィラメント数が大きく、かつ総繊度が小さいマルチフィラメントを用いて織物を得た後、かかる織物で側地を構成することにより柔軟性に優れた側地が得られることを見出し、さらに鋭意検討を重ねることにより本考案に到達した。
【０００６】
かくして、本考案によれば「単繊維繊度０．５ｄｔｅｘ以下、フィラメント数１００本以上、総繊度５０ｄｔｅｘ以下のマルチフィラメントを含む織物で構成されることを特徴とする側地。」が提供される。
その際、前記織物が前記マルチフィラメントのみからなることが好ましい。また、前記マルチフィラメントがポリエステルからなることが好ましい。また、前記織物において、下記式に定義するカバーファクターＣＦが１２００以上であることが好ましい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆ
は緯糸総繊度（ｄｔｅｘ）、ＭＷｆは緯糸織密度（本／２．５４ｃｍ）である。］
また、前記織物に吸水加工および／またはカレンダー加工が施されていることが好ましい。また、側地が布団側地であることが好ましい。
【考案の効果】
【０００７】
本考案によれば、柔軟性に優れた側地が得られる。
【図面の簡単な説明】
【０００８】
【図１】本考案の側地を模式的に示す図である。
【考案を実施するための形態】
【０００９】
以下に本考案の実施するための形態を詳述するが、本考案はこれらによって限定されるものではない。まず、織物に含まれるマルチフィラメントにおいて、単繊維繊度０．５ｄｔｅｘ以下（好ましくは０．０００００１〜０．５ｄｔｅｘ）、かつフィラメント数１００本以上（好ましくは１００〜１００００本）、かつ総繊度５０ｄｔｅｘ以下（好ましくは２０〜５０ｄｔｅｘ、特に好ましくは２０〜３５ｄｔｅｘ）であることが重要である。前記マルチフィラメントがかかる要件を満足しない場合は、柔軟性に優れた側地が得られないおそれがあり好ましくない。なお、前記マルチフィラメントはナノファイバーと称される単繊維径１０００ｎｍ以下の超極細繊維であってもよい。
【００１０】
前記マルチフィラメントにおいて長繊維であることが肝要である。短繊維からなる紡績糸では、織物の組織間空隙が大きくなり中材が飛び出るおそれがあり好ましくない。単繊維の断面形状は特に限定されず、丸、三角、扁平、くびれつき扁平、中空など公知の断面形状でよい。
【００１１】
前記マルチフィラメントを形成するポリマーは特に限定されないが、ポリエステル系ポリマーが好ましい。かかるポリエステル系ポリマーとしては、例えば、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルや、特開２００９−０９１６９４号公報に記載された、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。また、本発明の目的を損なわない範囲内で必要に応じて、艶消し剤、微細孔形成剤、カチオン染料可染剤、着色防止剤、熱安定剤、蛍光増白剤、着色剤、吸湿剤、無機微粒子が１種または２種以上含まれていてもよい。
【００１２】
前記マルチフィラメントは、例えば以下の製造方法により製造することができる。すなわち、例えば、固有粘度が０．５５〜０．８０の前記ポリエステルなどを、常法により紡糸し、２０００〜４３００ｍ／分の速度で未延伸糸（中間配向糸）として一旦巻き取り、延伸するか、または、巻き取る前に延伸して、前記マルチフィラメントを得る。
また、中間配向糸を、１８０〜２００℃に加熱されたヒーターを用いて、弛緩状態（オーバーフィード１．５〜１０％）で熱処理することにより、加熱下で自己伸長性を有する未延伸糸（中間配向糸）としてもよい。さらには、仮撚捲縮加工や空気加工や撚糸などを施してもよい。
【００１３】
本考案において、織物には前記マルチフィラメントが含まれる。その際、織物に前記マルチフィラメントが５０重量％以上（より好ましくは８０重量％以上）含まれることが好ましい。特に、織物が前記マルチフィラメントのみからなることが好ましい。
前記織物において、通気度が１．０ｃｃ／ｃｍ２・ｓｅｃ以下（好ましくは、０．１〜１．０ｃｃ／ｃｍ２・ｓｅｃ）であることが好ましい。通気度が１．０ｃｃ／ｃｍ２・ｓｅｃよりも大きいと、中材がもれたり、蓄熱性が損なわれるおそれがある。
【００１４】
このように、低通気度の織物を得るためには、下記式に定義する織物のカバーファクターＣＦを１２００以上（より好ましくは１３００〜２５００）とするとよい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆ
は緯糸総繊度（ｄｔｅｘ）、ＭＷｆは緯糸織密度（本／２．５４ｃｍ）である。］
【００１５】
また、かかる織物の織物組織は特に限定されず、例えば、平織、斜文織、朱子織等の三原組織、変化組織、変化斜文織等の変化組織、経二重織、緯二重織等の片二重組織、たてビロード、リップストップ組織などが例示される。なかでも、引裂き強度の点でリップストップ組織が好ましい。層数も単層でもよいし、２層以上の多層でもよい。製織方法も通常の織機（例えば、通常のウオータージェットルーム、エアージェットルームなど）を用いた通常の方法でよい。
【００１６】
また、織物にカレンダー加工および／または吸水加工を施すと、組織間空隙が小さくなるため、低通気度がさらに向上し、運動時や睡眠時に人間から発する蒸気や汗を吸収できる事から好ましい。吸水加工としては、例えば、親水性加工剤を付与する方法にて、親水剤（高松油脂（株）製ＳＲ−１０００）を５％ｏｗｆ用いて１３０℃３０分間、通常の染色加工と同時に施す方法等を用いる事が有効であるが限定されるものではない。
また、カレンダー加工の条件としては、温度１３０℃以上（より好ましくは１４０〜１９５℃）、線圧２００〜２００００Ｎ／ｃｍの範囲内であることが好ましい。
【００１７】
さらには、常法の染色加工、撥水加工、起毛加工、紫外線遮蔽あるいは制電剤、抗菌剤、消臭剤、防虫剤、蓄光剤、再帰反射剤、マイナスイオン発生剤等の機能を付与する各種加工、バッフィング加工またはブラシ処理加工を付加適用してもよい。
また、織物の目付けが１００ｇ／ｍ２以下（より好ましくは３０〜８０ｇ／ｍ２）であることが好ましい。軽量性の点では目付けが小さいほどよいが、目付けがあまり小さくなると吸水性が低下するおそれがあるので、３０〜８０ｇ／ｍ２の範囲が好ましい。
【００１８】
本考案の側地は前記の織物で構成される。その際、適宜、縫製や装飾を施したり、付属品を付加してもよい。
本考案の側地は柔軟性に優れるので、ダウンジャケット、中綿入りジャケット、スポーツウエア、アウトドアウエア、作業衣、防護服、防寒服、寝袋、座布団、こたつ布団、布団などの側地として好適に使用される。特に、布団側地が好ましい。
【実施例】
【００１９】
次に本考案の実施例及び比較例を詳述するが、本考案はこれらによって限定されるものではない。なお、実施例中の各測定項目は下記の方法で測定した。
（１）目付け
ＪＩＳＬ１０９６  ６．４により測定した。
（２）通気性
ＪＩＳ  Ｌ１０９６  ６．２７．１  Ａ法（フラジール法）により通気性（ｃｃ／ｃｍ２・ｓｅｃ）を測定した。
（３）織物のカバーファクターＣＦ
下記式により、織物のカバーファクターＣＦを算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
（４）側地の柔軟性
試験者の評価により、３級：柔軟性に優れる、２級：普通、１級：柔軟性に劣る、の３段階に評価した。
【００２０】
［実施例１］
ポリエチレンテレフタレートマルチフィラメント延伸糸（総繊度３０ｄｔｅｘ／１４４ｆｉｌ）を経糸および緯糸に用いて公知のリップストップ組織の生機を織成した。そして、該織物に通常の染色仕上げ加工（分散染料により青色に染色）を行い、吸水加工したあとでファイナルセットを施し、カレンダー加工を行い側地を得た。その際の吸水加工は、下記加工剤の処方にて１３０℃３０分間、染色加工と同時に施した。また、カレンダー加工は、ロール温度１６０℃の条件でカレンダー加工を行った。
＜加工剤組成＞
・吸水加工剤  ５％ｏｗｆ（繊維重量に対して５ｗｔ％）
（高松油脂（株）製ＳＲ−１０００）
・水  ９５．０ｗｔ％
得られた側地用織物において、目付け５７ｇｒ／ｍ２、ＣＦ１７６０であり、柔軟性に優れたものであった（３級）。また、通気性は０．４ｃｃ／ｃｍ２・ｓｅｃであった。
次いで、該側地を布団側地として用いて布団を得て使用したところ、柔軟性に優れたものであった。
【００２１】
［比較例１］
実施例１において、ポリエチレンテレフタレートマルチフィラメント延伸糸（総繊度５６ｄｔｅｘ／７２ｆｉｌ）を用いること以外は実施例１と同様にした。得られた側地は柔軟性に劣るものであった（１級）。
【産業上の利用可能性】
【００２２】
本考案によれば、柔軟性に優れた側地が提供され、その工業的価値は極めて大である。
【図１】
0003197820.tif 000003